"イソプロピルアルコール水溶液を溶媒として用いて、次亜リン酸塩及び過硫酸塩の存在下で、アクリル酸を含む単量体を重合させる重合工程と、得られた重合体を構成する上記単量体由来の構成単位が有するカルボキシル基の15~95モルを中和させる中和工程と、を備えることにより得られたアクリル系重合体を含み、上記次亜リン酸塩の使用量は、上記単量体100質量部に対して、1.4~4.4質量部であり、上記過硫酸塩の使用量は、上記単量体100質量部に対して、0.3~1.5質量部であり、上記重合工程の反応温度は、68~82°Cであり、上記アクリル系重合体の重量平均分子量が4,500~8,500であることを特徴とする炭酸カルシウム用分散剤。上記重合工程の後に、イソプロピルアルコールを留去する濃縮工程を備える請求項1に記載の炭酸カルシウム用分散剤。上記濃縮工程において、上記留去により回収されたイソプロピルアルコールを上記重合工程で用いる請求項2に記載の炭酸カルシウム用分散剤。上記イソプロピルアルコール水溶液のイソプロピルアルコール濃度が、15~55質量である請求項1乃至3のいずれか1項に記載の炭酸カルシウム用分散剤。上記重合工程で用いるアクリル酸が、上記単量体全量100質量に対して、80~100質量含まれる請求項1乃至4のいずれか1項に記載の炭酸カルシウム用分散剤。アクリル系重合体を含む炭酸カルシウム用分散剤の製造方法であって、イソプロピルアルコール水溶液を溶媒として用いて、次亜リン酸塩及び過硫酸塩の存在下で、アクリル酸を含む単量体を重合させる重合工程と、得られた重合体を構成する上記単量体由来の構成単位が有するカルボキシル基の15~95モルを中和させる中和工程と、を備え、上記次亜リン酸塩の使用量は、上記単量体100質量部に対して、1.4~4.4質量部であり、上記過硫酸塩の使用量は、上記単量体100質量部に対して、0.3~1.5質量部であり、上記重合工程の反応温度は、68~82°Cであり、上記アクリル系重合体の重量平均分子量が4,500~8,500であることを特徴とする炭酸カルシウム用分散剤の製造方法。上記重合工程の後に、イソプロピルアルコールを留去する濃縮工程を備える請求項6に記載の炭酸カルシウム用分散剤の製造方法。上記濃縮工程において、上記留去により回収されたイソプロピルアルコールを上記重合工程で用いる請求項7に記載の炭酸カルシウム用分散剤の製造方法。上記イソプロピルアルコール水溶液のイソプロピルアルコール濃度が、15~55質量である請求項6乃至8のいずれか1項に記載の炭酸カルシウム用分散剤の製造方法。上記重合工程で用いるアクリル酸が、上記単量体全量100質量に対して、80~100質量含まれる請求項6乃至9のいずれか1項に記載の炭酸カルシウム用分散剤の製造方法。しかし、上記特許文献2~4に記載されている製造方法では、重合開始剤として過硫酸塩のみを多く用いるため、やはり、得られる分散剤の性能は、いまだ十分満足できるものではない。本発明は、上記問題点を鑑みてなされたものであって、得られる炭酸カルシウムスラリーの初期粘度が低く、経時による粘度の顕著な上昇が抑制され、長期分散安定性に優れる炭酸カルシウム用分散剤及びその製造方法を提供することを目的とする。本発明者等は、上記課題に鑑み鋭意検討した結果、湿式粉砕等により得られる炭酸カルシウムスラリーの初期粘度が低く、経時による粘度上昇が少ない炭酸カルシウム用分散剤とするため、イソプロピルアルコール水溶液を溶媒として用いて、次亜リン酸塩及び過硫酸塩の存在下で、アクリル酸を含む単量体を重合させる重合工程と、得られた重合体を構成する上記単量体由来の構成単位が有するカルボキシル基の15~95モルを中和させる中和工程と、を備えることにより、得られる炭酸カルシウムスラリーの初期粘度が低く、経時による粘度の顕著な上昇が抑制される炭酸カルシウム用分散剤を得ることを見いだした。本発明は以下の通りである。1.イソプロピルアルコール水溶液を溶媒として用いて、次亜リン酸塩及び過硫酸塩の存在下で、アクリル酸を含む単量体を重合させる重合工程と、得られた重合体を構成する上記単量体由来の構成単位が有するカルボキシル基の15~95モルを中和させる中和工程と、を備えることにより得られたアクリル系重合体を含み、上記次亜リン酸塩の使用量は、上記単量体100質量部に対して、1.4~4.4質量部であり、上記過硫酸塩の使用量は、上記単量体100質量部に対して、0.3~1.5質量部であり、上記重合工程の反応温度は、68~82°Cであり、上記アクリル系重合体の重量平均分子量が4,500~8,500であることを特徴とする炭酸カルシウム用分散剤。2.上記重合工程の後に、イソプロピルアルコールを留去する濃縮工程を備える上記1.に記載の炭酸カルシウム用分散剤。3.上記濃縮工程において、上記留去により回収されたイソプロピルアルコールを上記重合工程で用いる上記2.に記載の炭酸カルシウム用分散剤。4.上記イソプロピルアルコール水溶液のイソプロピルアルコール濃度が、15~55質量である上記1.乃至3.のいずれか1項に記載の炭酸カルシウム用分散剤。5.上記重合工程で用いるアクリル酸が、上記単量体全量100質量に対して、80~100質量含まれる上記1.乃至4.のいずれか1項に記載の炭酸カルシウム用分散剤。6.アクリル系重合体を含む炭酸カルシウム用分散剤の製造方法であって、イソプロピルアルコール水溶液を溶媒として用いて、次亜リン酸塩及び過硫酸塩の存在下で、アクリル酸を含む単量体を重合させる重合工程と、得られた重合体を構成する上記単量体由来の構成単位が有するカルボキシル基の15~95モルを中和させる中和工程と、を備え、上記次亜リン酸塩の使用量は、上記単量体100質量部に対して、1.4~4.4質量部であり、上記過硫酸塩の使用量は、上記単量体100質量部に対して、0.3~1.5質量部であり、上記重合工程の反応温度は、68~82°Cであり、上記アクリル系重合体の重量平均分子量が4,500~8,500であることを特徴とする炭酸カルシウム用分散剤の製造方法。7.上記重合工程の後に、イソプロピルアルコールを留去する濃縮工程を備える上記6.に記載の炭酸カルシウム用分散剤の製造方法。8.上記濃縮工程において、上記留去により回収されたイソプロピルアルコールを上記重合工程で用いる上記7.に記載の炭酸カルシウム用分散剤の製造方法。9.上記イソプロピルアルコール水溶液のイソプロピルアルコール濃度が、15~55質量である上記6.乃至8.のいずれか1項に記載の炭酸カルシウム用分散剤の製造方法。10.上記重合工程で用いるアクリル酸が、上記単量体全量100質量に対して、80~100質量含まれる上記6.乃至9.のいずれか1項に記載の炭酸カルシウム用分散剤の製造方法。本発明の炭酸カルシウム用分散剤によれば、炭酸カルシウムの分散性に優れ、特に炭酸カルシウムの湿式粉砕用の分散剤として、優れた分散性及び長期分散安定性を発揮する。本発明の炭酸カルシウム用分散剤は、分子量調整剤の作用を有するイソプロピルアルコールを溶媒に用い、且つ、分子量調整剤の次亜リン酸塩と、重合開始剤の過硫酸塩とを併用することにより、次亜リン酸塩から副生される亜リン酸塩及びリン酸塩、並びに、過硫酸塩から副生される硫酸塩等の副生成物が少ない炭酸カルシウム用分散剤とすることができる。本発明の炭酸カルシウム用分散剤を使用することにより、得られる炭酸カルシウムスラリーの初期粘度が低く、経時による粘度の顕著な上昇が抑制される炭酸カルシウムスラリーとすることができる。また、上記重合工程で用いるアクリル酸が、上記単量体全量100質量に対して、80~100質量含まれる場合には、炭酸カルシウムの分散性が、更に優れる炭酸カルシウム用分散剤とすることができる。本発明の炭酸カルシウム用分散剤の製造方法は、炭酸カルシウムスラリーの初期粘度が低く、経時による粘度の顕著な上昇が抑制される炭酸カルシウムスラリーを形成する炭酸カルシウム用分散剤を効率良く製造することができる。また、上記重合工程の後に、イソプロピルアルコールを留去する濃縮工程を備える場合には、イソプロピルアルコールが低減された炭酸カルシウム用分散剤を効率良く製造することができる。また、上記濃縮工程において、上記留去により回収されたイソプロピルアルコールを上記重合工程で用いる場合には、留去されたイソプロピルアルコールは重合工程で再利用され、廃棄の必要がなく、コストが削減でき、生産効率に優れ、且つ、環境保全に優れた炭酸カルシウム用分散剤の製造方法にすることができる。また、上記重合工程で用いるアクリル酸が、上記単量体全量100質量に対して、80~100質量含まれる場合には、炭酸カルシウムの分散性が、更に優れる炭酸カルシウム用分散剤を効率良く製造することができる。以下、本発明の炭酸カルシウム用分散剤以下、単に分散剤ともいう、及び、本発明の炭酸カルシウム用分散剤の製造方法について詳しく説明する。本発明は、イソプロピルアルコール水溶液を溶媒として用いて、次亜リン酸塩及び過硫酸塩の存在下で、アクリル酸を含む単量体を重合させる重合工程と、得られた重合体以下、第1重合体ともいうを構成する上記単量体由来の構成単位が有するカルボキシル基の15~95モルを中和させる中和工程と、を備える製造方法により得られたアクリル系重合体を含み、上記次亜リン酸塩の使用量は、上記単量体100質量部に対して、1.4~4.4質量部であり、上記過硫酸塩の使用量は、上記単量体100質量部に対して、0.3~1.5質量部であり、上記重合工程の反応温度は、68~82°Cであり、上記アクリル系重合体の重量平均分子量が4,500~8,500であることを特徴とする。また、本明細書において、メタアクリルとは、アクリル及びメタクリルの一方又は両方を含む意味に用いる。本発明の分散剤は、上記重合工程及び上記中和工程を備えることにより得られる。本発明の分散剤の形成に用いられる原料について、説明する。上記重合工程において、重合反応により重合される単量体としては、少なくともアクリル酸を含む単量体である。従って、上記単量体は、全量をアクリル酸としてもよく、単量体の一部にアクリル酸を含むものでもよい。アクリル酸以外の単量体以下、他の単量体ともいうとしては、アクリル酸と共重合可能な単量体であれば、特に限定されない。具体的には、ラジカル重合性を有するビニル系単量体重合性不飽和化合物が挙げられる。上記ビニル系単量体としては、例えば、アクリル酸以外のエチレン性不飽和カルボン酸、エチレン性不飽和カルボン酸の中和塩、メタアクリル酸アルキルエステル化合物、芳香族ビニル化合物、酸無水物、アミノ基含有ビニル化合物、アミド基含有ビニル化合物、スルホン酸基含有ビニル化合物、ポリオキシアルキレン基含有ビニル化合物、アルコキシル基含有ビニル化合物、シアノ基含有ビニル化合物、シアン化ビニル化合物、ビニルエーテル化合物、ビニルエステル化合物、共役ジエン等が挙げられる。これらは、1種単独であるいは2種以上を組み合わせて用いることができる。これらのうち、得られる分散剤の物性分散安定性、着色抑制等の面からメタアクリル酸アルキルエステル化合物、及び、ポリオキシアルキレン基含有ビニル化合物が好ましい。上記アクリル酸以外のエチレン性不飽和カルボン酸としては、メタクリル酸、エタクリル酸、マレイン酸、フマル酸、イタコン酸、クロトン酸、無水フタル酸をアルキルアルコールでハーフエステル化したもの、及び、無水イタコン酸をアルキルアルコールでハーフエステル化したもの等が挙げられる。上記エチレン性不飽和カルボン酸の中和塩としては、アクリル酸、メタクリル酸、エタクリル酸、マレイン酸、フマル酸、イタコン酸、及びクロトン酸等のカルボキシル基が中和されたエチレン性不飽和カルボン酸塩が挙げられる。また、このエチレン性不飽和カルボン酸塩としては、アルカリ金属塩、アルカリ土類金属塩、アンモニウム塩、及び、有機アミン塩等が挙げられる。上記メタアクリル酸アルキルエステル化合物としては、メタアクリル酸メチル、メタアクリル酸エチル、メタアクリル酸n-プロピル、メタアクリル酸イソプロピル、メタアクリル酸n-ブチル、メタアクリル酸イソブチル、メタアクリル酸sec-ブチル、メタアクリル酸tert-ブチル、メタアクリル酸n-ペンチル、メタアクリル酸イソアミル、メタアクリル酸n-ヘキシル、メタアクリル酸2-メチルペンチル、メタアクリル酸n-オクチル、メタアクリル酸2-エチルヘキシル、メタアクリル酸n-デシル、メタアクリル酸n-ドデシル、メタアクリル酸n-オクタデシル、メタアクリル酸イソボルニル、メタアクリル酸シクロヘキシル、メタアクリル酸フェニル、メタアクリル酸ベンジル等が挙げられる。上記芳香族ビニル化合物としては、スチレン、2-メチルスチレン、3-メチルスチレン、4-メチルスチレン、α-メチルスチレン、2,4-ジメチルスチレン、2,4-ジイソプロピルスチレン、4-tert-ブチルスチレン、tert-ブトキシスチレン、ビニルトルエン、ビニルナフタレン、ハロゲン化スチレン、スチレンスルホン酸、α-メチルスチレンスルホン酸等が挙げられる。上記酸無水物単量体としては、無水マレイン酸、無水イタコン酸、無水シトラコン酸等が挙げられる。上記アミノ基含有ビニル化合物としては、メタアクリル酸ジメチルアミノメチル、メタアクリル酸ジエチルアミノメチル、メタアクリル酸2-ジメチルアミノエチル、メタアクリル酸2-ジエチルアミノエチル、メタアクリル酸2-ジ-n-プロピルアミノエチル、メタアクリル酸2-ジメチルアミノプロピル、メタアクリル酸2-ジエチルアミノプロピル、メタアクリル酸2-ジ-n-プロピルアミノプロピル、メタアクリル酸3-ジメチルアミノプロピル、メタアクリル酸3-ジエチルアミノプロピル、メタアクリル酸3-ジ-n-プロピルアミノプロピル等が挙げられる。上記アミド基含有ビニル化合物としては、メタアクリルアミド、N,N-ジメチルメタアクリルアミド、N,N-ジメチルアミノプロピルメタアクリルアミド、N-メチロールメタアクリルアミド等が挙げられる。上記スルホン酸基含有ビニル化合物としては、メタリルスルホン酸、アクリルアミド-2-メチル-2-プロパンスルホン酸等が挙げられる。上記ポリオキシアルキレン基含有ビニル化合物としては、ポリオキシエチレン基、及び/又は、ポリオキシプロピレン基を有するアルコールのメタアクリル酸エステル等が挙げられる。上記アルコキシル基含有ビニル化合物としては、メタアクリル酸2-メトキシエチル、メタアクリル酸2-エトキシエチル、メタアクリル酸2-n-プロポキシエチル、メタアクリル酸2-n-ブトキシエチル、メタアクリル酸3-メトキシプロピル、メタアクリル酸3-エトキシプロピル、メタアクリル酸2-n-プロポキシプロピル、メタアクリル酸2-n-ブトキシプロピル等が挙げられる。上記シアノ基を有するメタアクリル酸エステル化合物としては、メタアクリル酸シアノメチル、メタアクリル酸1-シアノエチル、メタアクリル酸2-シアノエチル、メタアクリル酸1-シアノプロピル、メタアクリル酸2-シアノプロピル、メタアクリル酸3-シアノプロピル、メタアクリル酸4-シアノブチル、メタアクリル酸6-シアノヘキシル、メタアクリル酸2-エチル-6-シアノヘキシル、メタアクリル酸8-シアノオクチル等が挙げられる。上記シアン化ビニル化合物としては、アクリロニトリル、メタクリロニトリル、エタクリロニトリル等が挙げられる。上記ビニルエーテル化合物としては、ビニルメチルエーテル、ビニルエチルエーテル、ビニル-n-ブチルエーテル、ビニルフェニルエーテル、ビニルシクロヘキシルエーテル等が挙げられる。これらは、単独で用いてよいし2つ以上を組み合わせて用いてもよい。ビニルエステル単量体としては、ギ酸ビニル、酢酸ビニル、プロピオン酸ビニル等が挙げられる。上記共役ジエンとしては、1,3-ブタジエン、イソプレン、2,3-ジメチル-1,3-ブタジエン、1,3-ペンタジエン、2-メチル-1,3-ペンタジエン、1,3-ヘキサジエン、4,5-ジエチル-1,3-オクタジエン、3-ブチル-1,3-オクタジエン、クロロプレン等が挙げられる。その他、マレイミド、N-メチルマレイミド、N-ブチルマレイミド、N-フェニルマレイミド、N-シクロヘキシルマレイミド等のマレイミド系化合物;マレイン酸エステル化合物;イタコン酸エステル化合物;ビニルピリジン等のN-ビニル複素環化合物等が挙げられる。これらの他の単量体のうち、好ましくは、アクリル酸メチル、アクリル酸ブチル等である。アクリル酸メチル、アクリル酸ブチル等をアクリル酸と併用することにより、着色の抑制に優れる分散剤が得られる。上記重合工程において、単量体がアクリル酸以外の他の単量体も含む場合、アクリル酸の含有量は、上記単量体全量100質量に対して、好ましくは70質量以上であり、より好ましくは80質量以上であり、更に好ましくは90質量以上である。特に好ましくは、100質量として単量体全量をアクリル酸とする場合である。アクリル酸の含有量が70質量以上であると、得られる分散剤の水への溶解度を十分なものにすることができる。上記重合工程において、連鎖移動剤として次亜リン酸塩を用いる。この次亜リン酸塩は、連鎖移動作用を有する化合物であれば特に限定されないが、具体的には、次亜リン酸ナトリウム、次亜リン酸カリウム、次亜リン酸リチウム、次亜リン酸カルシウム、次亜リン酸マグネシウム、及び次亜リン酸バリウム等が挙げられる。これらは、単独であるいは2種以上を組み合わせて用いることができる。これらのうち次亜リン酸ナトリウムが好ましい。上記次亜リン酸塩の使用量は、単量体100質量部に対して、1.4~4.4質量部であり、好ましくは2.0~4.0質量部、より好ましく2.5~3.5質量部である。次亜リン酸塩の使用量が上記範囲内であると、重量平均分子量が4,500~8,500の重合体が効率的に得られる。更に、次亜リン酸塩の使用量が、4.4質量部以下の場合では、副生する亜リン酸塩及びリン酸塩の含有量が少ない分散剤が得られ、これにより、湿式粉砕により得られる炭酸カルシウムスラリーの初期粘度が低く、経時による粘度の顕著な上昇が抑制され、長期分散安定性に優れる分散剤とすることができる。尚、次亜リン酸塩の使用量が多い例えば、4.4質量部より多く使用と、炭酸カルシウムスラリーの初期粘度は高くなり、経時による粘度の顕著な上昇が生じる。これは、次亜リン酸塩から生じる副生物である亜リン酸塩及びリン酸塩が増加し、この副生物が炭酸カルシウムと難溶解性化合物を形成することにより粘度上昇が生じるものと推察される。また、上記重合工程において、重合開始剤ラジカル重合開始剤として、過硫酸塩を用いる。この過硫酸塩は、特に限定されないが、具体的には、過硫酸ナトリウム、過硫酸アンモニウム、過硫酸カリウム等が挙げられる。これらは、単独であるいは2種以上を組み合わせて用いることができる。これらのうち、重合工程の後に行われる中和工程において、揮発成分が発生し難いことから、過硫酸ナトリウム及び過硫酸カリウムが好ましい。上記過硫酸塩の使用量は、単量体100質量部に対して、0.3~1.5質量部であり、好ましくは0.4~1.4質量部、より好ましく0.6~1.2質量部である。過硫酸塩の使用量が上記範囲内であると、未反応の単量体を低減できる。更に、過硫酸塩の使用量が1.5質量部以下の場合では、副生する硫酸塩の含有量が少ない分散剤とすることができる。尚、過硫酸塩の使用量が多い例えば、1.5質量部より多く使用と、炭酸カルシウムスラリーの初期粘度は高くなり、経時による粘度の顕著な上昇が生じる。これは、次亜リン酸塩の場合と同様に、過硫酸塩から生じる副生物の硫酸塩が増加し、この副生物が炭酸カルシウムと難溶解性化合物を形成することにより粘度上昇が生じるものと推察される。上記重合工程において、溶媒としてイソプロピルアルコールの水溶液を用いる。また、イソプロピルアルコールは、上記重合工程においては、連鎖移動剤としても作用する。従って、イソプロピルアルコール水溶液は、反応溶媒及び連鎖移動剤として用いられる。イソプロピルアルコール水溶液のイソプロピルアルコール濃度は、好ましくは5質量以上、90質量以下であり、より好ましくは10~80質量、更に好ましくは15~60質量であり、特に好ましくは15~55質量であり、20~50質量若しくは30~50質量とすることもできる。イソプロピルアルコールの濃度が5質量以上であれば、イソプロピルアルコールが有する連鎖移動剤としての連鎖移動効果が有効に作用する。また、イソプロピルアルコールの濃度が高くなれば、それに伴い連鎖移動効果の作用も優れるものとなる。また、上記重合工程において、イソプロピルアルコールの使用量は、単量体100質量部に対して、好ましくは15~80質量部であり、より好ましくは45~75質量部である。イソプロピルアルコールの使用量が、15質量部以上であると、イソプロピルアルコールの連鎖移動効果が有効に作用する。また、80質量部以下であると、原料の溶解性が向上する。上記重合工程は、アクリル酸を含む単量体を、反応溶媒としてイソプロピルアルコールの水溶液を用いて、次亜リン酸塩及び過硫酸塩の存在下で、アクリル酸を含む単量体を重合させて、上記単量体由来の構成単位を有する第1重合体を得る工程である。上記重合工程における反応温度としては、68~82°Cであり、好ましくは70~80°Cである。反応温度を82°C以下にすることにより、重合を円滑に進めると共に、分子量調整剤の次亜リン酸が亜リン酸塩やリン酸塩へ酸化されるのを抑制することができ、副生成物の亜リン酸塩及びリン酸塩の含有量の少ない分散剤とすることができる。また、反応温度を68°C以上にすることで、未反応の単量体が少ない分散剤を得ることができる。上記重合工程は、バッチ重合法でも連続重合法でも構わない。バッチ重合法の場合、単量体を含む原料原料組成物等を供給する工程の所要時間は、好ましくは2~12時間であり、より好ましくは3~8時間である。所要時間が2時間以上であると重合熱の除熱が容易になり、12時間以下だと生産性が高くなることから好ましい。反応装置はバッチ式の重合において公知の反応器を使用することができ、撹拌機及び温調用装置を有するものが好ましい。攪拌機は公知の攪拌翼が設置されたものであれば特に制限はなく、当該攪拌翼としてはアンカー翼、パドル翼、プロペラ翼、タービン翼、リボン翼又は大型平板翼等が挙げられる。また、上記温調用装置としては、ジャケットや内部コイル又はプレート式熱交等、公知の内部及び/又は外部熱交換器を採用することができる。さらに、反応器には攪拌効率等を高める目的で、必要に応じてバッフル等を配設しても良い。また、連続重合法の場合、プロセスは多段CSTR複数の反応槽を有する連続攪拌槽型反応器によるのが好ましい。この場合、各反応槽の平均滞留時間は60~240分が好ましく、80~180分がより好ましい。平均滞留時間が60分以上であると、未反応の単量体を低減することができる。また、240分以下であると、反応槽のサイズを小さくすることができる。連続重合の場合においても、撹拌機及び温調用装置等は、上記バッチ式と同様のものを使用することができる。上記重合工程において第1重合体を得る重合方法は、特に限定されない。例えば、以下の1~3の態様が挙げられる。1反応容器に、所定量のイソプロピルアルコール水溶液を保持しておく。そして、単量体、イソプロピルアルコール水溶液及び次亜リン酸塩からなる原料混合物、並びに、過硫酸塩を反応容器に滴下して、重合反応を行う。2単量体、イソプロピルアルコール水溶液及び次亜リン酸塩からなる原料混合物を調製し、反応容器に、上記原料混合物と過硫酸塩とを滴下して、重合反応を行う。3反応容器に、イソプロピルアルコール水溶液を投入し、反応温度と同一温度又はそれに近い温度により保持しておく。そして、その反応容器に、単量体と次亜リン酸塩と過硫酸塩とを滴下して、重合反応を行う。これらのうち、均一な重合体が得られることから上記1の態様が好ましい。また、上記1の具体例としては、反応容器に、あらかじめ、所定量全使用量の20~80質量のイソプロピルアルコール水溶液を反応温度と同一温度又はそれに近い温度により保持しておく。一方、上記反応容器に投入した残りのイソプロピルアルコール水溶液と、単量体と、次亜リン酸塩とからなる原料混合物を調製する。そして、イソプロピルアルコール水溶液が保持された上記反応容器に、上記原料混合物と過硫酸塩とを滴下して、重合反応を行う方法とすることができる。上記重合工程において、分子量調整剤の作用を有するイソプロピルアルコールを溶媒に用い、且つ、分子量調整剤の次亜リン酸塩と、重合開始剤の過硫酸塩とを併用することにより、この分散剤を用いた場合、得られる炭酸カルシウムスラリーの初期粘度が低く、経時による粘度の顕著な上昇が抑制される炭酸カルシウムスラリーとすることができる。これは、使用する次亜リン酸塩及び過硫酸塩の添加量が低減され、次亜リン酸塩から副生される亜リン塩及びリン酸、並びに、過硫酸塩から副生される硫酸塩等の副生成物が少ないことから、上記副生成物と炭酸カルシウムとの難溶解性化合物の形成が抑制され、それにより、スラリーの初期粘度が低く、経時による粘度の顕著な上昇が抑制される。上記重合工程により、アクリル酸を含む単量体から形成された第1重合体が得られる。この第1重合体の重量平均分子量は、4500~8500が好ましい。上記重量平均分子量は、ゲルパーミエーションクロマトグラフィーGPCにより、ポリアクリル酸ナトリウム等の標準物質を用いて測定することができる。上記第1重合体の重量平均分子量が、4500~8500であると、後の中和工程後に得られるアクリル系重合体の重量平均分子量を4500~8500にすることができる。上記中和工程は、上記重合工程により得られた第1重合体を構成する上記単量体由来の構成単位が有するカルボキシル基を中和する工程である。この中和工程により、上記カルボキシル基の一部が中和され、分散剤に含有されるアクリル系重合体を得ることができる。上記中和工程における上記カルボキシル基の中和は、塩基性化合物により中和を行うことができる。上記塩基性化合物としては、カルボキシル基を中和できる化合物であれば特に限定されないが、例えば、無機塩基性化合物、有機塩基性化合物が挙げられる。これらは、単独であるいは2種以上を組み合わせて用いることができる。上記無機塩基性化合物としては、水酸化ナトリウム、水酸化カリウム及び水酸化リチウム等のアルカリ金属水酸化物、水酸化カルシウム及び水酸化マグネシウム等のアルカリ土類金属水酸化物、並びにアンモニア水等が挙げられる。上記有機塩基性化合物としては、モノエタノールアミン及びトリエタノールアミン等の有機アミン化合物が挙げられる。これらの塩基性化合物のうち、揮発成分の発生が少ない、アルカリ金属水酸化物が好ましく、水酸化ナトリウムがより好ましい。上記中和工程において、上記第1重合体が有する上記カルボキシル基を中和させる量中和率は、15~95モルであり、好ましくは20~90モルである。上記中和率が、15~95モルであると、炭酸カルシウムを分散させる分散性能に優れた分散剤とすることができる。上記アクリル系重合体は、アクリル酸を含む単量体が重合されて、上記単量体由来のカルボキシル基の一部が中和された重合体であり、その末端等の一部に、上記重合に用いた次亜リン酸塩及び過硫酸塩由来の構成を含む場合もある。上記アクリル系重合体の重量平均分子量は、4500~8500であり、好ましくは5000~8000である。上記重量平均分子量は、上記と同様に、GPCにより、ポリアクリル酸ナトリウム等の標準物質を用いて測定することができる。アクリル系重合体の重量平均分子量が、上記範囲内にあると、炭酸カルシウムを分散させる分散性能に優れた分散剤となり、得られる炭酸カルシウムスラリーの初期粘度が低く、更に、経時による粘度上昇が少ない分散剤とすることができる。また、本発明の分散剤としては、上記重合工程及び上記中和工程に加えて、更に、上記重合工程の後に、濃縮工程を備えることができる。また、上記濃縮工程は、上記重合工程と上記中和工程との間に備えることが好ましい。上記濃縮工程では、上記重合工程により得られた第1重合体を含む反応液から、イソプロピルアルコールを留去して、イソプロピルアルコールを低減させた濃縮組成物を得る工程である。上記濃縮工程では、反応系を減圧及び/又は反応系を加熱することにより、イソプロピルアルコールを系外へ留出させることができる。これにより、反応液からイソプロピルアルコールを留去することができる。また、留去されるイソプロピルアルコールは、通常、水との共沸混合物である。従って、上記濃縮工程において、イソプロピルアルコールは、水溶液として反応液から留去され、イソプロピルアルコール及び水を低減させた濃縮組成物となる。また、上記濃縮工程におけるイソプロピルアルコールの留去の方法は、特に限定されない。例えば、反応系を減圧に供し、その内温をイソプロピルアルコールの共沸温度以上に保つことで水とイソプロピルアルコールとを系外へ留出させることができる。また、減圧にした薄膜蒸発機へ反応液を通液することにより、水とイソプロピルアルコールとを系外へ留出させてもよい。濃縮工程により、得られる濃縮組成物に含まれるイソプロピルアルコールの含有量は、好ましくは1質量以下であり、より好ましくは質量5000ppm以下であり、更に好ましくは2000質量ppm以下、特に好ましくは1000質量ppm以下である。また、濃縮工程において、留去されるイソプロピルアルコール水溶液は、回収することができる。そして、この回収されたイソプロピルアルコール水溶液は、重合工程において繰り返し使用することができる。イソプロピルアルコール水溶液を再利用する場合には、留去されたイソプロピルアルコールを廃棄する必要がなく、コストが低減され、生産効率に優れ、且つ、環境保全に優れた炭酸カルシウム用分散剤、及び炭酸カルシウム用分散剤の製造方法とすることができる。また、イソプロピルアルコール水溶液を回収する場合、イソプロピルアルコール水溶液の濃度は、回収前と回収後とでは変化する場合がある。これは、回収されるイソプロピルアルコールは、イソプロピルアルコールと水との共沸混合物として、留去の後、回収されるため、重合工程で、高濃度のイソプロピルアルコール水溶液を使用した場合であっても、回収されるイソプロピルアルコール水溶液のイソプロピルアルコール濃度は、通常、60質量程度以下となるためである。一方、上記重合工程においては、製造工程の効率化のため、回収したイソプロピルアルコール水溶液を再利用する場合であっても、イソプロピルアルコール水溶液の濃度は一定の濃度で使用することが好ましい。即ち、イソプロピルアルコールの濃度を60質量以上の高い濃度で重合工程を行った場合、回収されるイソプロピルアルコール水溶液の濃度は、留去により、回収前より低くなる場合ある。その場合は、回収したイソプロピルアルコール水溶液をその高い濃度となるように濃縮する必要がある。また、イソプロピルアルコール水溶液の濃度によっては、回収したイソプロピルアルコール水溶液の濃度が回収前より高くなる場合もある。回収したイソプロピルアルコール水溶液の濃度が回収前より高くなる場合には、新たに水を添加して、濃度を調節すればよい。しかし、回収したイソプロピルアルコール水溶液をその高い濃度となるように濃縮する場合、濃縮設備が必要となり、製造効率が劣るものとなる。従って、イソプロピルアルコール水溶液のイソプロピルアルコールの濃度は、濃縮工程において、回収されるイソプロピルアルコール水溶液のイソプロピルアルコールの濃度より低い濃度となるようにすることにより、イソプロピルアルコール水溶液をリサイクル利用することができる。このイソプロピルアルコール水溶液を回収して用いるためのイソプロピルアルコールの濃度としては、好ましくは15~55質量あり、より好ましくは20~50質量以下であり、更に好ましくは30~50質量である。尚、回収されるイソプロピルアルコール水溶液を再利用する場合、イソプロピルアルコール水溶液は、好ましくはイソプロピルアルコール濃度を調節して、重合工程で再利用される。上記濃縮工程により得られた、濃縮組成物を上記中和工程に供して、上記第1重合体が有するカルボキシル基の一部を中和させて、分散剤に含有されるアクリル系重合体を得ることができる。本発明の分散剤は、上記重合工程及び上記中和工程等を備えることにより得られる上記アクリル系重合体を含むものであり、上記アクリル系重合体が水系媒体に溶解した溶液、又はアクリル系重合体が水系媒体に分散した分散液とすることができる。尚、上記水系媒体とは、水を含む媒体であり、水のみであってよいし、水を含む混合物であってもよい。また、本発明の分散剤としては、上記重合工程及び上記中和工程を備えることにより得られた反応生成物による反応液a、あるいは、上記重合工程、上記濃縮工程及び上記中和工程を備えることにより得られた反応液bを、本発明の分散剤とすることができる。これらのうち、分散剤を効率的に得られる観点から反応液bを分散剤とするのが好ましい。また、これらの分散剤は、更に、水系媒体を加えたものでもよい。また、上記反応液bは、アクリル系重合体が水系媒体に溶解した水溶液となっており、上記重合工程に用いた、次亜リン酸塩及び/又はその副生成物、過硫酸塩及び/又はその副生成物、中和工程に用いた塩基性化合物を含む場合がある。更に、反応液bには、イソプロピルアルコールも濃縮工程後の含有量分のイソプロピルアルコールが含まれる場合がある。尚、反応液bに含まれるイソプロピルアルコールの含有量は、1質量以下にすることができ、好ましくは5000質量ppm以下であり、より好ましくは2000質量ppm以下、更に好ましくは1000質量ppm以下である。本発明の分散剤が、上記反応液bである場合、pH及び固形分濃度は、特に限定されない。pHとしては、好ましくは3~8であり、より好ましくは3~7である。また、固形分濃度としては、好ましくは35~55であり、より好ましくは40~50であるまた、本発明の分散剤は、更に、消泡剤、及び、防腐剤等のその他成分を含有することができる。上記消泡剤としては、ポリエーテル系、鉱物油系、シリコーン系、及び、アマイド系等が挙げられる。本発明の分散剤が、上記消泡剤を含有する場合、その含有量は、アクリル系重合体100質量部に対して、好ましくは0.01~1.0質量である。上記防腐剤としては、イソチアゾリン系、及び、パラベン等が挙げられる。本発明の分散剤が、上記防腐剤を含有する場合、その含有量は、アクリル系重合体100質量部に対して、好ましくは0.001~1.0質量である。本発明の分散剤は、アクリル系重合体及び必要に応じて配合される上記その他成分が水系媒体に含まれる溶液又は分散液であってもよい。また、本発明の分散剤が、上記その他成分を含有する場合、その他成分を添加して混合する。尚、上記混合は、特に限定されず、公知の方法により行うことができる。本発明の分散剤を用いて炭酸カルシウムスラリーを得る場合、分散剤の配合量としては、特に限定されないが、炭酸カルシウム100質量部に対して、アクリル系重合体が0.1~10.0質量部、及び水系媒体が25~100質量部となるように配合することが好ましい。そして、上記の通り配合した、炭酸カルシウム及びアクリル系重合体を含む分散剤の混合物を公知の方法により、湿式粉砕することにより、炭酸カルシウムスラリーを得ることができる。本発明の分散剤は、炭酸カルシウムの分散性に優れ、炭酸カルシウムを湿式粉砕して、炭酸カルシウムスラリーを得る場合の炭酸カルシウム用分散剤として好適に用いられる。本発明の分散剤を用いて得られる炭酸カルシウムスラリーは、初期粘度が低く、経時による粘度の顕著な上昇が抑制され、長期分散安定性に優れたスラリーとすることができる。また、本発明の分散剤が、上記その他成分を含有する場合、アクリル系重合体と必要に応じて添加されるその他成分を混合することができる。また、本発明の分散剤が、アクリル系重合体を含有する水系媒体による水溶液あるいは分散液である場合、この水溶液及び分散液に、その他成分を必要に応じて添加して混合する。尚、上記混合は、特に限定されず、公知の方法により行うことができる。以下に本発明の実施例を合成例、比較例と共に説明するが、本発明の範囲をこれらの実施例に限定するものでないことは言うまでもない。尚、以下において、部及びは特に断らない限り質量基準である。また、合成例、実施例及び比較例におけるMwは、重量平均分子量を意味する。このMwは、ゲルパーミエーションクロマトグラフィーGPCで測定した。このGPCの測定条件は、GPCの装置として、HLC8020システム東ソー株式会社製を使い、カラムは、G4000PWxl、G3000PWxl及びG2500PWxlカラムはいずれも東ソー株式会社製を連結して使用した。また、溶離液は、0.1MNaClリン酸バッファーpH7とし、検量線はポリアクリル酸Na創和科学株式会社製を使用して作成した。また、合成例、実施例及び比較例において、湿式粉砕後の重質炭酸カルシウムのスラリーの粘度、及び、25°Cで7日間静置後のスラリーの粘度は、B型粘度計を用いて25°C、60rpmの条件で測定した。また、湿式粉砕後の重質炭酸カルシウムのスラリーのメジアン径、及び、スラリーの湿式粉砕後のスラリーの1.32μmアンダー積算値は、レーザー回折散乱式粒度分布測定装置LA-910堀場製作所株式会社製を用いて測定した。<炭酸カルシウム用分散剤の調製及び重質炭酸カルシウムスラリーの調製>実施例1-1分散剤1-1の調製及び分散剤1-1を用いたスラリーの調製攪拌機及びコンデンサを備えたフラスコへ、イソプロピルアルコール以下、単にIPAともいう濃度36の水溶液500gを仕込み80°Cに保持した。次いで、このフラスコへ、アクリル酸以下、単にAAともいう600g、次亜リン酸ナトリウム20g及びIPA濃度36の水溶液270gを混合した混合液と、15過硫酸ナトリウム水溶液40gと、を4時間かけて滴下により供給し、反応重合させた。さらに滴下終了後、反応液を80°Cで1時間保持して反応重合させた。次いで、得られた反応液について、IPA濃度が1000質量ppm以下になるまで、脱イオン水を投入しながらIPAを減圧留去した。続いて、IPAを減圧留去した反応液を80°Cに保持し、32水酸化ナトリウム水溶液を中和率22モルになるよう供給した。これにより、アクリル系重合体1-1を含む、固形分濃度が40及びpHが4である分散剤1-1を得た。分散剤1-1に含まれるアクリル系重合体1-1のMwは6000であった。また、分散剤の調製に用いた、各原料の使用量、各原料の濃度、及び単量体100部に対する原料の割合等を表1に示す。上記により得られた分散剤1-1を17g、イオン交換水320g、及び重質炭酸カルシウム丸尾カルシウム株式会社製、炭カルA900gを、円筒形容器へ投入し、軽く攪拌して均一になじませた。次いで、メディア1mmφセラミックビーズ3000gを上記円筒形容器に投入し、1000rpmで50分攪拌することで、重質炭酸カルシウムを湿式粉砕した。その後、200目濾布を通してスラリーを回収し、イオン交換水を添加して固形分を75に調整し、重質炭酸カルシウムのスラリーを得た。そして、このスラリーの湿式粉砕した直後の粘度、及び25°Cで7日間静置後の粘度を上記のとおり測定したところ、湿式粉砕直後の粘度は210mPasであり、7日後の粘度は1800mPasであった。また、湿式粉砕直後のスラリーのメジアン径、及び1.32μmアンダー積算値を、上記のとおり測定したところ、メジアン径は0.67μmであり、1.32μmアンダー値は100であった。これらの結果を表1に示す。尚、以下の実施例及び比較例において、分散剤の調製に用いた、各原料の使用量、各原料の濃度、及び単量体100部に対する原料の割合等を表1~6に示す。また、以下の実施例及び比較例において、実施例1-1と同様にして、分散剤に含まれるアクリル系重合体のMw、湿式粉砕後の重質炭酸カルシウムのスラリーの粘度、25°Cで7日間静置後のスラリーの粘度、湿式粉砕後の重質炭酸カルシウムのスラリーのメジアン径、及び、スラリーの湿式粉砕後のスラリーの1.32μmアンダー積算値を測定し、それぞれの測定結果を表1~6に示す。実施例1-2分散剤1-2の調製及び分散剤1-2を用いたスラリーの調製実施例1-2では、上記実施例1-1において、分散剤1-1の調製時に留去し、回収したIPA水溶液を用いて分散剤1-2を調製した。上記実施例1-1にて回収したIPA水溶液の濃度を測定したところIPA濃度は40だった。この回収したIPA水溶液を、実施例1-1で使用したIPA水溶液の濃度と同じにするため、脱イオン水を添加して、IPA濃度36の水溶液に調整した。そして、この濃度調節したIPA水溶液を使用した以外は、実施例1-1と同様にして、重合、減圧留去及び中和を行って、アクリル系重合体1-2を含む、固形分濃度が40及びpHが4である分散剤1-2を得た。そして、得られた分散剤1-2を用いて、実施例1-1と同様にして、重質炭酸カルシウムスラリーを得た。実施例2-1分散剤2-1の調製及び分散剤2-1を用いたスラリーの調製実施例1-1におけるIPA濃度36の水溶液を、IPA濃度が48の水溶液に代えて用いた以外は、実施例1-1と同様にして、重合、減圧留去及び中和を行って、アクリル系重合体2-1を含む、固形分濃度が40及びpHが4である分散剤2-1を得た。そして、得られた分散剤2-1を用いて、実施例1-1と同様にして、重質炭酸カルシウムスラリーを得た。実施例2-2分散剤2-2の調製及び分散剤2-2を用いたスラリーの調製実施例2-2では、上記実施例2-1において、分散剤2-1の調製時に留去し、回収したIPA水溶液を用いて分散剤2-2を調製した。上記実施例2-1にて回収したIPA水溶液の濃度を測定したところIPA濃度は48だった。このIPA水溶液の濃度は実施例2-1で使用したIPAの濃度と同じであっため、濃度の調整はしなかった。そして、この回収したIPA水溶液を使用した以外は、実施例2-1と同様にして、重合、減圧留去及び中和を行って、アクリル系重合体2-2を含む、固形分濃度が40及びpHが4である分散剤2-2を得た。そして、得られた分散剤2-2を用いて、実施例2-1と同様にして、重質炭酸カルシウムスラリーを得た。実施例3-1分散剤3-1の調製及び分散剤3-1を用いたスラリーの調製実施例1-1における次亜リン酸ナトリウムの量を20gから17gに変更した以外は、実施例1-1と同様にして、重合、減圧留去及び中和を行って、アクリル系重合体3-1を含む、固形分濃度が40及びpHが4である分散剤3-1を得た。そして、得られた分散剤3-1を用いて、実施例1-1と同様にして、重質炭酸カルシウムスラリーを得た。実施例3-2分散剤3-2の調製及び分散剤3-2を用いたスラリーの調製実施例3-2では、上記実施例3-1において、分散剤3-1の調製時に留去し、回収したIPA水溶液を用いて分散剤3-2を調製した。上記実施例3-1にて回収したIPA水溶液の濃度を測定したところIPA濃度は40だった。この回収したIPA水溶液を実施例3-1で使用したIPA水溶液の濃度と同じにするため、脱イオン水を添加して、IPA濃度36の水溶液に調整した。そして、この濃度調節したIPA水溶液を使用した以外は、実施例3-1と同様にして、重合、減圧留去及び中和を行って、アクリル系重合体3-2を含む、固形分濃度が40及びpHが4である分散剤3-2を得た。そして、得られた分散剤3-2を用いて、実施例3-1と同様にして、重質炭酸カルシウムスラリーを得た。実施例4-1分散剤4-1の調製及び分散剤4-1を用いたスラリーの調製実施例1-1における過硫酸ナトリウム水溶液の量を40gから30gに変更した以外は、実施例1-1と同様にして、重合、減圧留去及び中和を行って、アクリル系重合体4-1を含む、固形分濃度が40及びpHが4である分散剤4-1を得た。そして、得られた分散剤4-1を用いて、実施例1-1と同様にして、重質炭酸カルシウムスラリーを得た。実施例4-2分散剤4-2の調製及び分散剤4-2を用いたスラリーの調製実施例4-2では、上記実施例4-1において、分散剤4-1の調製時に留去し、回収したIPAを用いて分散剤4-2を調製した。上記実施例4-1にて回収したIPA水溶液の濃度を測定したところIPA濃度は40だった。この回収したIPA水溶液を、実施例4-1で使用したIPA水溶液の濃度と同じにするため、脱イオン水を添加して、IPA濃度36の水溶液に調整した。そして、この濃度調節したIPA水溶液を使用した以外は、実施例4-1と同様にして、重合、減圧留去及び中和を行って、アクリル系重合体4-2を含む、固形分濃度が40及びpHが4である分散剤4-2を得た。そして、得られた分散剤4-2を用いて、実施例4-1と同様にして、重質炭酸カルシウムスラリーを得た。実施例5-1分散剤5-1の調製及び分散剤5-1を用いたスラリーの調製実施例1-1におけるIPAのフラスコでの保持温度、重合での反応温度、中和での温度を80°Cから75°Cに変更した以外は、実施例1-1と同様にして、重合、減圧留去及び中和を行って、アクリル系重合体5-1を含む、固形分濃度が40及びpHが4である分散剤5-1を得た。そして、得られた分散剤5-1を用いて、実施例1-1と同様にして、重質炭酸カルシウムスラリーを得た。実施例5-2分散剤5-2の調製及び分散剤5-2を用いたスラリーの調製実施例5-2では、上記実施例5-1において、分散剤5-1の調製時に留去し、回収したIPAを用いて分散剤5-2を調製した。上記実施例5-1にて回収したIPA水溶液の濃度を測定したところIPA濃度は40だった。この回収したIPA水溶液を、実施例5-1で使用したIPA水溶液の濃度と同じにするため、脱イオン水を添加して、IPA濃度36の水溶液に調整した。そして、この濃度調節したIPA水溶液を使用した以外は、実施例5-1と同様にして、重合、減圧留去及び中和を行って、アクリル系重合体5-2を含む、固形分濃度が40及びpHが4である分散剤5-2を得た。そして、得られた分散剤5-2を用いて、実施例5-1と同様にして、重質炭酸カルシウムスラリーを得た。実施例6-1分散剤6-1の調製及び分散剤6-1を用いたスラリーの調製実施例1-1における32水酸化ナトリウム水溶液による中和率を22モルから中和率40モルに変更した以外は、実施例1-1と同様にして、重合、減圧留去及び中和を行って、アクリル系重合体6-1を含む、固形分濃度が40及びpHが5である分散剤6-1を得た。そして、得られた分散剤6-1を用いて、実施例1-1と同様にして、重質炭酸カルシウムスラリーを得た。実施例6-2分散剤6-2の調製及び分散剤6-2を用いたスラリーの調製実施例6-2では、上記実施例6-1において、分散剤6-1の調製時に留去し、回収したIPAを用いて分散剤6-2を調製した。上記実施例6-1にて回収したIPA水溶液の濃度を測定したところIPA濃度は40だった。この回収したIPA水溶液を、実施例6-1で使用したIPA水溶液の濃度と同じにするため、脱イオン水を添加して、IPA濃度36の水溶液に調整した。そして、この濃度調節したIPA水溶液を使用した以外は、実施例6-1と同様にして、重合、減圧留去及び中和を行って、アクリル系重合体6-2を含む、固形分濃度が40及びpHが5である分散剤6-2を得た。そして、得られた分散剤6-2を用いて、実施例6-1と同様にして、重質炭酸カルシウムスラリーを得た。実施例7-1分散剤7-1の調製及び分散剤7-1を用いたスラリーの調製実施例1-1におけるIPA濃度36の水溶液を、IPA濃度が20の水溶液に代えて用いた以外は、実施例1-1と同様にして、重合、減圧留去及び中和を行って、アクリル系重合体7-1を含む、固形分濃度が40及びpHが4である分散剤7-1を得た。そして、得られた分散剤7-1を用いて、実施例1-1と同様にして、重質炭酸カルシウムスラリーを得た。実施例7-2分散剤7-2の調製及び分散剤7-2を用いたスラリーの調製実施例7-2では、上記実施例7-1において、分散剤7-1の調製時に留去し、回収したIPAを用いて分散剤7-2を調製した。上記実施例7-1にて回収したIPA水溶液の濃度を測定したところIPA濃度は25だった。この回収したIPA水溶液を、実施例7-1で使用したIPA水溶液の濃度と同じにするため、脱イオン水を添加して、IPA濃度20の水溶液に調整した。そして、この濃度調節したIPA水溶液を使用した以外は、実施例7-1と同様にして、重合、減圧留去及び中和を行って、アクリル系重合体7-2を含む、固形分濃度が40及びpHが4である分散剤7-2を得た。そして、得られた分散剤7-2を用いて、実施例7-1と同様にして、重質炭酸カルシウムスラリーを得た。実施例8-1分散剤8-1の調製及び分散剤8-1を用いたスラリーの調製実施例1-1におけるIPA濃度36の水溶液を、IPA濃度が53の水溶液に代えて用いた以外は、実施例1-1と同様にして、重合、減圧留去及び中和を行って、アクリル系重合体8-1を含む、固形分濃度が40及びpHが4である分散剤8-1を得た。そして、得られた分散剤8-1を用いて、実施例1-1と同様にして、重質炭酸カルシウムスラリーを得た。実施例8-2分散剤8-2の調製及び分散剤8-2を用いたスラリーの調製実施例8-2では、上記実施例8-1において、分散剤8-1の調製時に留去し、回収したIPAを用いて分散剤8-2を調製した。上記実施例8-1にて回収したIPA水溶液の濃度を測定したところIPA濃度は53だった。このIPA水溶液の濃度は、実施例8-1で使用したIPA水溶液の濃度と同じであったため、濃度の調整はしなかった。そして、実施例8-1と同様にして、重合、減圧留去及び中和を行って、アクリル系重合体8-2を含む、固形分濃度が40及びpHが4である分散剤8-2を得た。そして、得られた分散剤8-2を用いて、実施例8-1と同様にして、重質炭酸カルシウムスラリーを得た。実施例9-1分散剤9-1の調製及び分散剤9-1を用いたスラリーの調製実施例1-1における次亜リン酸ナトリウムの量を20gから9.5gに変更した以外は、実施例1-1と同様にして、重合、減圧留去及び中和を行って、アクリル系重合体9-1を含む、固形分濃度が40及びpHが4である分散剤9-1を得た。そして、得られた分散剤9-1を用いて、実施例1-1と同様にして、重質炭酸カルシウムスラリーを得た。実施例9-2分散剤9-2の調製及び分散剤9-2を用いたスラリーの調製実施例9-2では、上記実施例9-1において、分散剤9-1の調製時に留去し、回収したIPA水溶液を用いて分散剤9-2を調製した。上記実施例9-1にて回収したIPA水溶液の濃度を測定したところIPA濃度は40だった。この回収したIPA水溶液を実施例9-1で使用したIPA水溶液の濃度と同じにするため、脱イオン水を添加して、IPA濃度36の水溶液に調整した。そして、この濃度調節したIPA水溶液を使用した以外は、実施例9-1と同様にして、重合、減圧留去及び中和を行って、アクリル系重合体9-2を含む、固形分濃度が40及びpHが4である分散剤9-2を得た。そして、得られた分散剤9-2を用いて、実施例9-1と同様にして、重質炭酸カルシウムスラリーを得た。実施例10-1分散剤10-1の調製及び分散剤10-1を用いたスラリーの調製実施例1-1における次亜リン酸ナトリウムの量を20gから26.5gに変更した以外は、実施例1-1と同様にして、重合、減圧留去及び中和を行って、アクリル系重合体10-1を含む、固形分濃度が40及びpHが4である分散剤10-1を得た。そして、得られた分散剤10-1を用いて、実施例1-1と同様にして、重質炭酸カルシウムスラリーを得た。実施例10-2分散剤10-2の調製及び分散剤10-2を用いたスラリーの調製実施例10-2では、上記実施例10-1において、分散剤10-1の調製時に留去し、回収したIPA水溶液を用いて分散剤10-2を調製した。上記実施例10-1にて回収したIPA水溶液の濃度を測定したところIPA濃度は40だった。この回収したIPA水溶液を実施例10-1で使用したIPA水溶液の濃度と同じにするため、脱イオン水を添加して、IPA濃度36の水溶液に調整した。そして、この濃度調節したIPA水溶液を使用した以外は、実施例10-1と同様にして、重合、減圧留去及び中和を行って、アクリル系重合体9-2を含む、固形分濃度が40及びpHが4である分散剤10-2を得た。そして、得られた分散剤10-2を用いて、実施例10-1と同様にして、重質炭酸カルシウムスラリーを得た。実施例11-1分散剤11-1の調製及び分散剤11-1を用いたスラリーの調製実施例1-1における過硫酸ナトリウム水溶液の量を40gから12gに変更した以外は、実施例1-1と同様にして、重合、減圧留去及び中和を行って、アクリル系重合体11-1を含む、固形分濃度が40及びpHが4である分散剤11-1を得た。そして、得られた分散剤11-1を用いて、実施例1-1と同様にして、重質炭酸カルシウムスラリーを得た。実施例11-2分散剤11-2の調製及び分散剤11-2を用いたスラリーの調製実施例11-2では、上記実施例11-1において、分散剤11-1の調製時に留去し、回収したIPAを用いて分散剤11-2を調製した。上記実施例11-1にて回収したIPA水溶液の濃度を測定したところIPA濃度は40だった。この回収したIPA水溶液を、実施例11-1で使用したIPA水溶液の濃度と同じにするため、脱イオン水を添加して、IPA濃度36の水溶液に調整した。そして、この濃度調節したIPA水溶液を使用した以外は、実施例11-1と同様にして、重合、減圧留去及び中和を行って、アクリル系重合体11-2を含む、固形分濃度が40及びpHが4である分散剤11-2を得た。そして、得られた分散剤11-2を用いて、実施例11-1と同様にして、重質炭酸カルシウムスラリーを得た。実施例12-1分散剤12-1の調製及び分散剤12-1を用いたスラリーの調製実施例1-1における過硫酸ナトリウム水溶液の量を40gから60gに変更した以外は、実施例1-1と同様にして、重合、減圧留去及び中和を行って、アクリル系重合体12-1を含む、固形分濃度が40及びpHが4である分散剤12-1を得た。そして、得られた分散剤12-1を用いて、実施例1-1と同様にして、重質炭酸カルシウムスラリーを得た。実施例12-2分散剤12-2の調製及び分散剤12-2を用いたスラリーの調製実施例12-2では、上記実施例12-1において、分散剤12-1の調製時に留去し、回収したIPAを用いて分散剤12-2を調製した。上記実施例12-1にて回収したIPA水溶液の濃度を測定したところIPA濃度は40だった。この回収したIPA水溶液を、実施例12-1で使用したIPA水溶液の濃度と同じにするため、脱イオン水を添加して、IPA濃度36の水溶液に調整した。そして、この濃度調節したIPA水溶液を使用した以外は、実施例12-1と同様にして、重合、減圧留去及び中和を行って、アクリル系重合体12-2を含む、固形分濃度が40及びpHが4である分散剤12-2を得た。そして、得られた分散剤12-2を用いて、実施例12-1と同様にして、重質炭酸カルシウムスラリーを得た。実施例13-1分散剤13-1の調製及び分散剤13-1を用いたスラリーの調製実施例1-1における32水酸化ナトリウム水溶液による中和率を22モルから中和率18モルに変更した以外は、実施例1-1と同様にして、重合、減圧留去及び中和を行って、アクリル系重合体13-1を含む、固形分濃度が40及びpHが3である分散剤13-1を得た。そして、得られた分散剤13-1を用いて、実施例1-1と同様にして、重質炭酸カルシウムスラリーを得た。実施例13-2分散剤13-2の調製及び分散剤13-2を用いたスラリーの調製実施例13-2では、上記実施例13-1において、分散剤13-1の調製時に留去し、回収したIPAを用いて分散剤13-2を調製した。上記実施例13-1にて回収したIPA水溶液の濃度を測定したところIPA濃度は40だった。この回収したIPA水溶液を、実施例13-1で使用したIPA水溶液の濃度と同じにするため、脱イオン水を添加して、IPA濃度36の水溶液に調整した。そして、この濃度調節したIPA水溶液を使用した以外は、実施例13-1と同様にして、重合、減圧留去及び中和を行って、アクリル系重合体13-2を含む、固形分濃度が40及びpHが3である分散剤13-2を得た。そして、得られた分散剤13-2を用いて、実施例13-1と同様にして、重質炭酸カルシウムスラリーを得た。実施例14-1分散剤14-1の調製及び分散剤14-1を用いたスラリーの調製実施例1-1における32水酸化ナトリウム水溶液による中和率を22モルから中和率90モルに変更した以外は、実施例1-1と同様にして、重合、減圧留去及び中和を行って、アクリル系重合体14-1を含む、固形分濃度が40及びpHが7である分散剤14-1を得た。そして、得られた分散剤14-1を用いて、実施例1-1と同様にして、重質炭酸カルシウムスラリーを得た。実施例14-2分散剤14-2の調製及び分散剤14-2を用いたスラリーの調製実施例14-2では、上記実施例14-1において、分散剤14-1の調製時に留去し、回収したIPAを用いて分散剤14-2を調製した。上記実施例14-1にて回収したIPA水溶液の濃度を測定したところIPA濃度は40だった。この回収したIPA水溶液を、実施例14-1で使用したIPA水溶液の濃度と同じにするため、脱イオン水を添加して、IPA濃度36の水溶液に調整した。そして、この濃度調節したIPA水溶液を使用した以外は、実施例14-1と同様にして、重合、減圧留去及び中和を行って、アクリル系重合体14-2を含む、固形分濃度が40及びpHが7である分散剤14-2を得た。そして、得られた分散剤14-2を用いて、実施例14-1と同様にして、重質炭酸カルシウムスラリーを得た。実施例15-1分散剤15-1の調製及び分散剤15-1を用いたスラリーの調製実施例1-1におけるIPA濃度36の水溶液を、IPA濃度が65の水溶液に代え、次亜リン酸ナトリウムの量を20gから15gに変更した以外は、実施例1-1と同様にして、重合、減圧留去及び中和を行って、アクリル系重合体15-1を含む、固形分濃度が40及びpHが4である分散剤15-1を得た。そして、得られた分散剤15-1を用いて、実施例1-1と同様にして、重質炭酸カルシウムスラリーを得た。実施例15-2分散剤15-2の調製及び分散剤15-2を用いたスラリーの調製実施例15-2では、上記実施例15-1において、分散剤15-1の調製時に留去し、回収したIPA水溶液を用いて分散剤15-2を調製した。上記実施例15-1にて回収したIPA水溶液の濃度を測定したところIPA濃度は55だった。この回収したIPA水溶液を、実施例15-1で使用したIPA水溶液の濃度と同じにするため、IPAを濃縮して、IPA濃度が65の水溶液に調整した。そして、この濃度調節したIPA水溶液を使用した以外は、実施例15-1と同様にして、重合、減圧留去及び中和を行って、アクリル系重合体15-2を含む、固形分濃度が40及びpHが4である分散剤15-2を得た。そして、得られた分散剤15-2を用いて、実施例15-1と同様にして、重質炭酸カルシウムスラリーを得た。実施例16-1分散剤16-1の調製及び分散剤16-1を用いたスラリーの調製実施例1-1におけるアクリル酸600gからなる単量体を、アクリル酸575g及びアクリル酸メチル25gとして、アクリル酸に加えアクリル酸メチルも使用した以外は、実施例1-1と同様にして、重合、減圧留去及び中和を行って、アクリル系重合体16-1を含む、固形分濃度が40及びpHが4である分散剤16-1を得た。そして、得られた分散剤16-1を用いて、実施例1-1と同様にして、重質炭酸カルシウムスラリーを得た。実施例16-2分散剤16-2の調製及び分散剤16-2を用いたスラリーの調製実施例16-2では、上記実施例16-1において、分散剤16-1の調製時に留去し、回収したIPAを用いて分散剤16-2を調製した。上記実施例16-1にて回収したIPA水溶液の濃度を測定したところIPA濃度は40だった。この回収したIPA水溶液を、実施例16-1で使用したIPA水溶液の濃度と同じにするため、脱イオン水を添加して、IPA濃度36の水溶液に調整した。そして、この濃度調節したIPA水溶液を使用した以外は、実施例16-1と同様にして、重合、減圧留去及び中和を行って、アクリル系重合体16-2を含む、固形分濃度が40及びpHが4である分散剤16-2を得た。そして、得られた分散剤16-2を用いて、実施例16-1と同様にして、重質炭酸カルシウムスラリーを得た。ウムスラリーを得た。比較例1-1分散剤1-1Cの調製及び分散剤1-1Cを用いたスラリーの調製実施例1-1におけるIPA濃度36の水溶液を、IPA濃度が10の水溶液に代えて用いた以外は、実施例1-1と同様にして、重合、減圧留去及び中和を行って、アクリル系重合体1-1Cを含む、固形分濃度が40及びpHが4である分散剤1-1Cを得た。そして、得られた分散剤1-1Cを用いて、実施例1-1と同様にして、重質炭酸カルシウムスラリーを得た。比較例1-2分散剤1-2Cの調製及び分散剤1-2Cを用いたスラリーの調製比較例1-2では、上記比較例1-1において、分散剤1-1Cの調製時に留去し、回収したIPAを用いて分散剤1-2Cを調製した。上記比較例1-1にて回収したIPA水溶液の濃度を測定したところIPA濃度は20だった。この回収したIPA水溶液を、比較例1-1で使用したIPA水溶液の濃度と同じにするため、脱イオン水を添加して、IPA濃度10の水溶液に調整した。そして、この濃度調節したIPA水溶液を使用した以外は、比較例1-1と同様にして、重合、減圧留去及び中和を行って、アクリル系重合体1-2Cを含む、固形分濃度が40及びpHが4である分散剤1-2Cを得た。そして、得られた分散剤1-2Cを用いて、比較例1-1と同様にして、重質炭酸カルシウムスラリーを得た。比較例2-1分散剤2-1Cの調製及び分散剤2-1Cを用いたスラリーの調製実施例1-1におけるIPA濃度36の水溶液を、IPA濃度が65の水溶液に代えて用いた以外は、実施例1-1と同様にして、重合、減圧留去及び中和を行って、アクリル系重合体2-1Cを含む、固形分濃度が40及びpHが4である分散剤2-1Cを得た。そして、得られた分散剤2-1Cを用いて、実施例1-1と同様にして、重質炭酸カルシウムスラリーを得た。比較例2-2分散剤2-2Cの調製及び分散剤2-2Cを用いたスラリーの調製比較例2-2では、上記比較例2-1において、分散剤2-1Cの調製時に留去し、回収したIPAを用いて分散剤2-2Cを調製した。上記比較例2-1にて回収したIPA水溶液の濃度を測定したところIPA濃度は55だった。この回収したIPA水溶液を、比較例2-1で使用したIPA水溶液の濃度と同じにするため、IPAを濃縮して、IPA濃度65の水溶液に調整した。そして、この濃度調節したIPA水溶液を使用した以外は、比較例2-1と同様にして、重合、減圧留去及び中和を行って、アクリル系重合体2-2Cを含む、固形分濃度が40及びpHが4である分散剤2-2Cを得た。そして、得られた分散剤2-2Cを用いて、比較例2-1と同様にして、重質炭酸カルシウムスラリーを得た。比較例3-1分散剤3-1Cの調製及び分散剤3-1Cを用いたスラリーの調製実施例1-1における次亜リン酸ナトリウムの量を20gから6gに変更した以外は、実施例1-1と同様にして、重合、減圧留去及び中和を行って、アクリル系重合体3-1Cを含む、固形分濃度が40及びpHが4である分散剤3-1Cを得た。そして、得られた分散剤3-1Cを用いて、実施例1-1と同様にして、重質炭酸カルシウムスラリーを得た。比較例3-2分散剤3-2Cの調製及び分散剤3-2Cを用いたスラリーの調製比較例3-2では、上記比較例3-1において、分散剤3-1Cの調製時に留去し、回収したIPAを用いて分散剤3-2Cを調製した。上記比較例3-1にて回収したIPA水溶液の濃度を測定したところIPA濃度は40だった。この回収したIPA水溶液を、比較例3-1で使用したIPA水溶液の濃度と同じにするため、脱イオン水を添加して、IPA濃度36の水溶液に調整した。そして、この濃度調節したIPA水溶液を使用した以外は、比較例3-1と同様にして、重合、減圧留去及び中和を行って、アクリル系重合体3-2Cを含む、固形分濃度が40及びpHが4である分散剤3-2Cを得た。そして、得られた分散剤3-2Cを用いて、比較例3-1と同様にして、重質炭酸カルシウムスラリーを得た。比較例4-1分散剤4-1Cの調製及び分散剤4-1Cを用いたスラリーの調製実施例1-1における次亜リン酸ナトリウムの量を20gから33gに変更した以外は、実施例1-1と同様にして、重合、減圧留去及び中和を行って、アクリル系重合体4-1Cを含む、固形分濃度が40及びpHが4である分散剤4-1Cを得た。そして、得られた分散剤4-1Cを用いて、実施例1-1と同様にして、重質炭酸カルシウムスラリーを得た。比較例4-2分散剤4-2Cの調製及び分散剤4-2Cを用いたスラリーの調製比較例4-2では、上記比較例4-1において、分散剤4-1Cの調製時に留去し、回収したIPAを用いて分散剤4-2Cを調製した。上記比較例4-1にて回収したIPA水溶液の濃度を測定したところIPA濃度は40だった。この回収したIPA水溶液を、比較例4-1で使用したIPA水溶液の濃度と同じにするため、脱イオン水を添加して、IPA濃度36の水溶液に調整した。そして、この濃度調節したIPA水溶液を使用した以外は、比較例4-1と同様にして、重合、減圧留去及び中和を行って、アクリル系重合体4-2Cを含む、固形分濃度が40及びpHが4である分散剤4-2Cを得た。そして、得られた分散剤4-2Cを用いて、比較例4-1と同様にして、重質炭酸カルシウムスラリーを得た。比較例5-1分散剤5-1Cの調製及び分散剤5-1Cを用いたスラリーの調製実施例1-1における過硫酸ナトリウム水溶液の量を40gから7gに変更した以外は、実施例1-1と同様にして、重合、減圧留去及び中和を行って、アクリル系重合体5-1Cを含む、固形分濃度が40及びpHが4である分散剤5-1Cを得た。そして、得られた分散剤5-1Cを用いて、実施例1-1と同様にして、重質炭酸カルシウムスラリーを得た。比較例5-2分散剤5-2Cの調製及び分散剤5-2Cを用いたスラリーの調製比較例5-2では、上記比較例5-1において、分散剤5-1Cの調製時に留去し、回収したIPAを用いて分散剤5-2Cを調製した。上記比較例5-1にて回収したIPA水溶液の濃度を測定したところIPA濃度は40だった。この回収したIPA水溶液を、比較例5-1で使用したIPA水溶液の濃度と同じにするため、脱イオン水を添加して、IPA濃度36の水溶液に調整した。そして、この濃度調節したIPA水溶液を使用した以外は、比較例5-1と同様にして、重合、減圧留去及び中和を行って、アクリル系重合体5-2C含む、固形分濃度が40及びpHが4である分散剤5-2Cを得た。そして、得られた分散剤5-2Cを用いて、比較例5-1と同様にして、重質炭酸カルシウムスラリーを得た。比較例6-1分散剤6-1Cの調製及び分散剤6-1Cを用いたスラリーの調製実施例1-1における過硫酸ナトリウム水溶液の量を40gから80gに変更した以外は、実施例1-1と同様にして、重合、減圧留去及び中和を行って、アクリル系重合体6-1Cを含む、固形分濃度が40及びpHが4である分散剤6-1Cを得た。そして、得られた分散剤6-1Cを用いて、実施例1-1と同様にして、重質炭酸カルシウムスラリーを得た。比較例6-2分散剤6-2Cの調製及び分散剤6-2Cを用いたスラリーの調製比較例6-2では、上記比較例6-1において、分散剤6-1Cの調製時に留去し、回収したIPAを用いて分散剤6-2Cを調製した。上記比較例6-1にて回収したIPA水溶液の濃度を測定したところIPA濃度は40だった。この回収したIPA水溶液を、比較例6-1で使用したIPA水溶液の濃度と同じにするため、脱イオン水を添加して、IPA濃度36の水溶液に調整した。そして、この濃度調節したIPA水溶液を使用した以外は、比較例6-1と同様にして、重合、減圧留去及び中和を行って、アクリル系重合体6-2Cを含む、固形分濃度が40及びpHが4である分散剤6-2Cを得た。そして、得られた分散剤6-2Cを用いて、比較例6-1と同様にして、重質炭酸カルシウムスラリーを得た。比較例7-1分散剤7-1Cの調製及び分散剤7-1Cを用いたスラリーの調製実施例1-1におけるIPAのフラスコでの保持温度、重合での反応温度、中和での温度を80°Cから60°Cに変更した以外は、実施例1-1と同様にして、重合、減圧留去及び中和を行って、アクリル系重合体7-1Cを含む、固形分濃度が40及びpHが4である分散剤7-1Cを得た。そして、得られた分散剤7-1Cを用いて、実施例1-1と同様にして、重質炭酸カルシウムスラリーを得た。比較例7-2分散剤7-2Cの調製及び分散剤7-2Cを用いたスラリーの調製比較例7-2では、上記比較例7-1において、分散剤7-1Cの調製時に留去し、回収したIPAを用いて分散剤7-2Cを調製した。上記比較例7-1にて回収したIPA水溶液の濃度を測定したところIPA濃度は40だった。この回収したIPA水溶液を、比較例7-1で使用したIPA水溶液の濃度と同じにするため、脱イオン水を添加して、IPA濃度36の水溶液に調整した。そして、この濃度調節したIPA水溶液を使用した以外は、比較例7-1と同様にして、重合、減圧留去及び中和を行って、アクリル系重合体7-2Cを含む、固形分濃度が40及びpHが4である分散剤7-2Cを得た。そして、得られた分散剤7-2Cを用いて、比較例7-1と同様にして、重質炭酸カルシウムスラリーを得た。比較例8-1分散剤8-1Cの調製及び分散剤8-1Cを用いたスラリーの調製実施例1-1におけるIPAのフラスコでの保持温度、重合での反応温度、中和での温度を80°Cから89°Cに変更した以外は、実施例1-1と同様にして、重合、減圧留去及び中和を行って、アクリル系重合体8-1Cを含む、固形分濃度が40及びpHが4である分散剤8-1Cを得た。そして、得られた分散剤8-1Cを用いて、実施例1-1と同様にして、重質炭酸カルシウムスラリーを得た。比較例8-2分散剤8-2Cの調製及び分散剤8-2Cを用いたスラリーの調製比較例8-2では、上記比較例8-1において、分散剤8-1Cの調製時に留去し、回収したIPAを用いて分散剤8-2Cを調製した。上記比較例8-1にて回収したIPA水溶液の濃度を測定したところIPA濃度は40だった。この回収したIPA水溶液を、比較例8-1で使用したIPA水溶液の濃度と同じにするため、脱イオン水を添加して、IPA濃度36の水溶液に調整した。そして、この濃度調節したIPA水溶液を使用した以外は、比較例8-1と同様にして、重合、減圧留去及び中和を行って、アクリル系重合体8-2Cを含む、固形分濃度が40及びpHが4である分散剤8-2Cを得た。そして、得られた分散剤8-2Cを用いて、比較例8-1と同様にして、重質炭酸カルシウムスラリーを得た。比較例9-1分散剤9-1Cの調製及び分散剤9-1Cを用いたスラリーの調製実施例1-1における32水酸化ナトリウム水溶液による中和率を22モルから中和率10モルに変更した以外は、実施例1-1と同様にして、重合、減圧留去及び中和を行って、アクリル系重合体9-1Cを含む、固形分濃度が40及びpHが2である分散剤9-1Cを得た。そして、得られた分散剤9-1Cを用いて、実施例1-1と同様にして、重質炭酸カルシウムスラリーを得た。比較例9-2分散剤9-2Cの調製及び分散剤9-2Cを用いたスラリーの調製比較例9-2では、上記比較例9-1において、分散剤9-1Cの調製時に留去し、回収したIPAを用いて分散剤9-2Cを調製した。上記比較例9-1にて回収したIPA水溶液の濃度を測定したところIPA濃度は40だった。この回収したIPA水溶液を、比較例9-1で使用したIPA水溶液の濃度と同じにするため、脱イオン水を添加して、IPA濃度36の水溶液に調整した。そして、この濃度調節したIPA水溶液を使用した以外は、比較例9-1と同様にして、重合、減圧留去及び中和を行って、アクリル系重合体8-2Cを含む、固形分濃度が40及びpHが2である分散剤9-2Cを得た。そして、得られた分散剤9-2Cを用いて、比較例9-1と同様にして、重質炭酸カルシウムスラリーを得た。比較例10-1分散剤10-1Cの調製及び分散剤10-1Cを用いたスラリーの調製実施例1-1における32水酸化ナトリウム水溶液による中和率を22モルから中和率98モルに変更した以外は、実施例1-1と同様にして、重合、減圧留去及び中和を行って、アクリル系重合体10-1Cを含む、固形分濃度が40及びpHが9である分散剤10-1Cを得た。そして、得られた分散剤10-1Cを用いて、実施例1-1と同様にして、重質炭酸カルシウムスラリーを得た。比較例10-2分散剤10-2Cの調製及び分散剤10-2Cを用いたスラリーの調製比較例10-2では、上記比較例10-1において、分散剤10-1Cの調製時に留去し、回収したIPAを用いて分散剤10-2Cを調製した。上記比較例10-1にて回収したIPA水溶液の濃度を測定したところIPA濃度は40だった。この回収したIPA水溶液を、比較例10-1で使用したIPA水溶液の濃度と同じにするため、脱イオン水を添加して、IPA濃度36の水溶液に調整した。そして、この濃度調節したIPA水溶液を使用した以外は、比較例10-1と同様にして、重合、減圧留去及び中和を行って、アクリル系重合体10-2Cを含む、固形分濃度が40及びpHが9である分散剤10-2Cを得た。そして、得られた分散剤10-2Cを用いて、比較例10-1と同様にして、重質炭酸カルシウムスラリーを得た。比較例11-1分散剤11-1Cの調製及び分散剤11-1Cを用いたスラリーの調製実施例1-1におけるIPA濃度36の水溶液をIPA濃度が10の水溶液に変更、及び過硫酸ナトリウム水溶液の量を40gから80gに変更した以外は、実施例1-1と同様にして、重合、減圧留去及び中和を行って、アクリル系重合体11-1Cを含む、固形分濃度が40及びpHが4である分散剤11-1Cを得た。そして、得られた分散剤11-1Cを用いて、実施例11-1と同様にして、重質炭酸カルシウムスラリーを得た。比較例11-2分散剤11-2Cの調製及び分散剤11-2Cを用いたスラリーの調製比較例11-2では、上記比較例11-1において、分散剤11-1Cの調製時に留去し、回収したIPAを用いて分散剤11-2Cを調製した。上記比較例11-1にて回収したIPA水溶液の濃度を測定したところIPA濃度は20だった。この回収したIPA水溶液を、比較例11-1で使用したIPA水溶液の濃度と同じにするため、脱イオン水を添加して、IPA濃度10の水溶液に調整した。そして、この濃度調節したIPA水溶液を使用した以外は、比較例11-1と同様にして、重合、減圧留去及び中和を行って、アクリル系重合体11-2Cを含む、固形分濃度が40及びpHが4である分散剤11-2Cを得た。そして、得られた分散剤11-2Cを用いて、比較例11-1と同様にして、重質炭酸カルシウムスラリーを得た。比較例12-1分散剤12-1Cの調製及び分散剤12-1Cを用いたスラリーの調製実施例1-1における次亜リン酸ナトリウムの量を20gから6gに変更、及び過硫酸ナトリウム水溶液の量を40gから80gに変更した以外は、実施例1-1と同様にして、重合、減圧留去及び中和を行って、アクリル系重合体12-1Cを含む、固形分濃度が40及びpHが4である分散剤12-1Cを得た。そして、得られた分散剤12-1Cを用いて、実施例1-1と同様にして、重質炭酸カルシウムスラリーを得た。比較例12-2分散剤12-2Cの調製及び分散剤12-2Cを用いたスラリーの調製比較例12-2では、上記比較例12-1において、分散剤12-1Cの調製時に留去し、回収したIPAを用いて分散剤12-2Cを調製した。上記比較例12-1にて回収したIPA水溶液の濃度を測定したところIPA濃度は40だった。この回収したIPA水溶液を、比較例12-1で使用したIPA水溶液の濃度と同じにするため、脱イオン水を添加して、IPA濃度36の水溶液に調整した。そして、この濃度調節したIPA水溶液を使用した以外は、比較例12-1と同様にして、重合、減圧留去及び中和を行って、アクリル系重合体12-2Cを含む、固形分濃度が40及びpHが4である分散剤12-2Cを得た。そして、得られた分散剤12-2Cを用いて、比較例12-1と同様にして、重質炭酸カルシウムスラリーを得た。比較例13-1分散剤13-1Cの調製及び分散剤13-1Cを用いたスラリーの調製実施例1-1におけるIPA濃度36の水溶液をIPA濃度が10の水溶液に変更、及び次亜リン酸ナトリウムの量を20gから33gに変更した以外は、実施例1-1と同様にして、重合、減圧留去及び中和を行って、アクリル系重合体13-1Cを含む、固形分濃度が40及びpHが4である分散剤13-1Cを得た。そして、得られた分散剤13-1Cを用いて、実施例13-1と同様にして、重質炭酸カルシウムスラリーを得た。比較例13-2分散剤13-2Cの調製及び分散剤13-2Cを用いたスラリーの調製比較例13-2では、上記比較例13-1において、分散剤13-1Cの調製時に留去し、回収したIPAを用いて分散剤13-2Cを調製した。上記比較例13-1にて回収したIPA水溶液の濃度を測定したところIPA濃度は20だった。この回収したIPA水溶液を、比較例13-1で使用したIPA水溶液の濃度と同じにするため、脱イオン水を添加して、IPA濃度10の水溶液に調整した。そして、この濃度調節したIPA水溶液を使用した以外は、比較例13-1と同様にして、重合、減圧留去及び中和を行って、アクリル系重合体13-2Cを含む、固形分濃度が40及びpHが4である分散剤13-2Cを得た。そして、得られた分散剤13-2Cを用いて、比較例13-1と同様にして、重質炭酸カルシウムスラリーを得た。比較例14-1分散剤14-1Cの調製及び分散剤14-1Cを用いたスラリーの調製実施例1-1におけるIPAのフラスコでの保持温度、重合での反応温度、中和での温度を80°Cから60°Cに変更、及び過硫酸ナトリウム水溶液の量を40gから80gに変更した以外は、実施例1-1と同様にして、重合、減圧留去及び中和を行って、アクリル系重合体14-1Cを含む、固形分濃度が40及びpHが4である分散剤14-1Cを得た。そして、得られた分散剤14-1Cを用いて、実施例14-1と同様にして、重質炭酸カルシウムスラリーを得た。比較例14-2分散剤14-2Cの調製及び分散剤14-2Cを用いたスラリーの調製比較例14-2では、上記比較例14-1において、分散剤14-1Cの調製時に留去し、回収したIPAを用いて分散剤14-2Cを調製した。上記比較例11-1にて回収したIPA水溶液の濃度を測定したところIPA濃度は40だった。この回収したIPA水溶液を、比較例14-1で使用したIPA水溶液の濃度と同じにするため、脱イオン水を添加して、IPA濃度36の水溶液に調整した。そして、この濃度調節したIPA水溶液を使用した以外は、比較例14-1と同様にして、重合、減圧留去及び中和を行って、アクリル系重合体14-2Cを含む、固形分濃度が40及びpHが4である分散剤14-2Cを得た。そして、得られた分散剤14-2Cを用いて、比較例14-1と同様にして、重質炭酸カルシウムスラリーを得た。実施例1-1~16-2では、次亜リン酸ナトリウム及び過硫酸ナトリウムの使用量が、単量体100質量部に対して、それぞれ1.4~4.4部及び0.3~1.5部の範囲内であり、重合工程の反応温度が68~82°Cの範囲であり、且つ、得られるアクリル系重合体の重量平均分子量は4,500~8,500、及びカルボキシル基の中和率も15~95モルであった。そして、上記の結果より、実施例1-1~16-2の分散剤は、湿式粉砕により得られる炭酸カルシウムスラリーの初期粘度が低く、経時による粘度の顕著な上昇が抑制される分散剤であることが分かった。一方、比較例1-1及び1-2では、アクリル系重合体の重量平均分子量が、11000と大きいため、炭酸カルシウムの粉砕時のスラリー粘度が高く、また、7日後のスラリー粘度についても顕著な上昇が見られた。また、比較例2-1及び2-2では、炭酸カルシウムの粉砕時のスラリー粘度は小さいが、アクリル系重合体の重量平均分子量が4300及び4200と小さすぎるため、7日後のスラリー粘度については顕著な上昇が見られた。また、比較例1-1及び1-2は、アクリル系重合体の重量平均分子量が大きく、比較例2-1及び2-2は、アクリル系重合体の重量平均分子量が小さい。このアクリル系重合体第1重合体の分子量については、次亜リン酸塩及び過硫酸塩の使用量が特定されている場合には、IPAの量により調整することができる。即ち、比較例1-1及び1-2のIPA使用量は、単量体100部に対して13部であり、実施例1-1の46部に比べ少なく、比較例2-1及び2-2のIPA使用量は83部と多く、これにより、アクリル系重合体の分子量が影響される。尚、比較例2-1及び2-2で用いたIPA水溶液濃度は、65の高濃度であるため、回収したIPAを再利用する際には、その回収したIPA水溶液共沸混合物は、濃縮が必要だった。また、比較例3-1及び3-2では、次亜リン酸ナトリウムの使用量が、単量体100部に対して、1部と少ないため、アクリル系重合体の重量平均分子量が、10900及び10800と大きくなり、炭酸カルシウムの粉砕時のスラリー粘度が高く、また、7日後のスラリー粘度についても顕著な上昇が見られた。また、比較例4-1及び4-2では、次亜リン酸ナトリウムの使用量が、単量体100部に対して、5.5部と多いため、アクリル系重合体の重量平均分子量は小さいが、炭酸カルシウムの粉砕時のスラリー粘度が高く、また、7日後のスラリー粘度についても顕著な上昇が見られた。また、比較例5-1及び5-2では、過硫酸ナトリウムの使用量が、単量体100部に対して、0.2部と少ないため、アクリル系重合体の重量平均分子量が9100及び9900と大きく、また、未反応のアクリル酸が多くなり、炭酸カルシウムの粉砕時のスラリー粘度が高く、また、7日後のスラリー粘度についても顕著な上昇が見られた。そして、比較例5-1では、回収したIPA水溶液中にアクリル酸の混入が見られ、この回収したIPAの再利用は、不適であると考えられる。また、比較例6-1及び6-2では、過硫酸ナトリウムの使用量が、単量体100部に対して、2.0部と多いため、アクリル系重合体の重量平均分子量は適正な範囲内であったが、炭酸カルシウムの粉砕時のスラリー粘度が高く、また、7日後のスラリー粘度についても顕著な上昇が見られた。また、比較例7-1及び7-2では、重合工程における反応温度が、60°Cと低かったため、アクリル系重合体の重量平均分子量が若干大きくなり、また、未反応のアクリル酸が多くなり、炭酸カルシウムの粉砕時のスラリー粘度が高く、また、7日後のスラリー粘度についても顕著な上昇が見られた。そして、比較例7-1では、回収したIPA水溶液中にアクリル酸の混入が見られ、この回収したIPAの再利用は、不適であると考えられる。また、比較例8-1及び8-2では、重合工程における反応温度が、89°Cと高かったため、アクリル系重合体の重量平均分子量は適正な範囲内であったが、炭酸カルシウムの粉砕時のスラリー粘度が高く、また、7日後のスラリー粘度についても顕著な上昇が見られた。また、比較例9-1及び9-2では、カルボキシル基の中和率が10モルと低かったため、炭酸カルシウムの粉砕ができず、スラリーが得られなかった。また、比較例10-1及び10-2は、カルボキシル基の中和率が98モルと高かったため、炭酸カルシウムの粉砕はできたが、炭酸カルシウムの粉砕時のスラリー粘度が高く、また、7日後のスラリー粘度についても顕著な上昇が見られた。また、比較例11-1及び11-2では、過硫酸ナトリウムの使用量を単量体100部に対して2部と多くして、一方、アクリル系重合体の重量平均分子量を、適正範囲内にするため、IPAの使用量を単量体100部に対して13部とした。それにより、得られたアクリル系重合体の重量平均分子量は、7400前後の適正範囲内であったが、過硫酸ナトリウムの使用量が多いため、炭酸カルシウムの粉砕時のスラリー粘度が高く、また、7日後のスラリー粘度についても顕著な上昇が見られた。また、比較例12-1及び12-2では、過硫酸ナトリウムの使用量を単量体100部に対して2部と多くして、一方、アクリル系重合体の重量平均分子量を、適正範囲内にするため、次亜リン酸ナトリウムの使用量を単量体100部に対して1部とした。それにより、得られたアクリル系重合体の重量平均分子量は、6900前後の適正範囲内であったが、やはり、過硫酸ナトリウムの使用量が多いため、炭酸カルシウムの粉砕時のスラリー粘度が高く、また、7日後のスラリー粘度についても顕著な上昇が見られた。また、比較例13-1及び13-2では、次亜リン酸ナトリウムの使用量を単量体100部に対して5.5部と多くして、一方、アクリル系重合体の重量平均分子量を、適正範囲内にするため、IPAの使用量を単量体100部に対して13部とした。それにより、得られたアクリル系重合体の重量平均分子量は、7100前後の適正範囲内であったが、次亜リン酸ナトリウムの使用量が多いため、炭酸カルシウムの粉砕時のスラリー粘度が高く、また、7日後のスラリー粘度についても顕著な上昇が見られた。また、比較例14-1及び14-2では、過硫酸ナトリウムの使用量を単量体100部に対して2部と多くして、一方、重合工程における反応温度を60°Cとした。それにより、得られたアクリル系重合体の重量平均分子量は、7300前後の適正範囲内であったが、やはり、過硫酸ナトリウムの使用量が多いため、炭酸カルシウムの粉砕時のスラリー粘度が高く、また、7日後のスラリー粘度についても顕著な上昇が見られた。"